(57)【特許請求の範囲】
【請求項１】
金、酸化チタン、および、比表面積が５０ｍ2 ／ｇ以上の担体を含有することを特徴とする炭化水素の部分酸化用触媒。
【請求項２】
担体が酸化ケイ素および／または酸化アルミニウムであることを特徴とする請求項１記載の炭化水素の部分酸化用触媒。
【請求項３】
金の含有量が０．００５〜５重量％であることを特徴とする請求項１または２記載の炭化水素の部分酸化用触媒。
【請求項４】
酸化チタンの含有量が０．１重量％〜２０重量％であることを特徴とする請求項１ないし３のいずれか１項に記載の炭化水素の部分酸化用触媒。
【請求項５】
請求項１ないし４のいずれか１項に記載の部分酸化用触媒を用いて、水素と酸素との存在下で、炭化水素を部分酸化することを特徴とする炭化水素の部分酸化方法。
【請求項６】
炭化水素が不飽和炭化水素であることを特徴とする請求項５記載の炭化水素の部分酸化方法。
【請求項７】
不飽和炭化水素がプロピレンであることを特徴とする請求項６記載の炭化水素の部分酸化方法。
【請求項８】
反応温度が１００℃〜２５０℃の範囲内であることを特徴とする請求項５ないし７のいずれか１項に記載の炭化水素の部分酸化方法。
【発明の詳細な説明】
【０００１】
【発明の属する技術分野】
本発明は、水素と酸素との存在下で炭化水素を部分酸化することにより、飽和炭化水素からアルコールおよび／またはケトンを得ることができ、不飽和炭化水素からエポキシドを得ることができる炭化水素の部分酸化方法、および、上記部分酸化方法に好適に供される部分酸化用触媒に関するものである。
【０００２】
【従来の技術】
酸素を用いて炭化水素を含酸素化合物に変換する方法は、極めて有益な技術である。ところが、有用な化合物であるアルコールおよびケトンを飽和炭化水素から直接得ること、並びに、エポキシドを不飽和炭化水素から直接得ることは、一部の例外を除いて、一般的に困難であるとされている。
【０００３】
例えば、エポキシドとしてのプロピレンオキシドを製造する方法としては、一般に、クロロヒドリン法、或いは、ハルコン法や過酢酸法（過酸化法）等の直接酸化法等が知られている。ところが、これら製造方法は、反応工程が二工程（二段階）になると共に、副生成物が生成するという問題点を有している。このため、より簡単かつ効率的な製造方法が求められており、不飽和炭化水素であるプロピレンを直接、酸素酸化（部分酸化）してプロピレンオキシドを製造する方法、および、該製造方法に供される触媒が種々提案されている。
【０００４】
例えば、特開平７−９７３７８号公報には、硝酸銀等の硝酸金属塩を担持した結晶性シリケート（ケイ酸塩）を触媒として用いて、気相でオレフィン（不飽和炭化水素）から酸化オレフィン（エポキシド）を製造する方法が開示されている。また、特開平４−３５２７７１号公報には、第VIII族の金属と結晶性チタノシリケートとからなる触媒を用いて、液相でプロピレンからプロピレンオキシドを製造する方法が開示されている。
【０００５】
しかしながら、これら製造方法に供される触媒は、活性や選択率等の触媒の性能が劣っているので、上記従来の方法は、エポキシドの実用的な製造方法とは言い難い。
【０００６】
そこで、本願発明者等は、水素と酸素との存在下で炭化水素を部分酸化することにより、飽和炭化水素からアルコールおよび／またはケトンを得ることができ、不飽和炭化水素からエポキシドを得ることができる炭化水素の部分酸化方法、および、上記部分酸化方法に好適に供される触媒について鋭意検討した。その結果、金および酸化チタンを含有する触媒が、炭化水素の部分酸化方法に供することができることを見い出した。
【０００７】
【発明が解決しようとする課題】
しかしながら、本願発明者等が見い出した上記の触媒は、選択率が高いものの、活性が低いことが判明した。このため、例えば、該触媒をエポキシドの製造方法に供した場合には、不飽和炭化水素のエポキシドへの転化率が３％以下と低く、燃焼する水素の量が多かった。
【０００８】
上記の金−チタニア触媒を用いる反応では、反応温度の上昇（特に１００℃以上での）により、水素の消費量は増大するが、エポキシド等の部分酸化生成物の生成活性を増大させることが困難で、エポキシド等の部分酸化物の生成量は、頭打ち、あるいは低下するという傾向があった。即ち、上記触媒は、反応温度等の反応条件の最適化により達成される触媒性能の最高レベルが低く、実用化するには、更なる改良を要するという課題を有している。
【０００９】
従って、本発明は、高選択率かつ高転化率で実用化できる炭化水素の部分酸化方法および部分酸化用触媒を提供することを課題とするものである。
【００１０】
【課題を解決するための手段】
本願発明者等は、炭化水素の部分酸化方法および部分酸化用触媒についてさらに鋭意検討した。その結果、金、酸化チタン、および、比表面積が５０ｍ2 ／ｇ以上の担体を含有する炭化水素の部分酸化用触媒が、水素と酸素との存在下で炭化水素を部分酸化する反応に対する活性や選択性に優れていることを確認した。
【００１１】
即ち、該部分酸化用触媒と、水素と酸素との存在下で、炭化水素を部分酸化することにより、飽和炭化水素からアルコールおよび／またはケトンを高選択率かつ高転化率で得ることができ、不飽和炭化水素からエポキシドを高選択率かつ高転化率で得ることができることを見い出すと共に、燃焼する水素の量を低減させることができることを見い出して、本発明を完成させるに至った。
【００１２】
即ち、本発明の部分酸化用触媒は、高比表面積の担体を用いるので、前記従来の金−チタニア触媒と異なり、エポキシド等の部分酸化生成物を生成する活性が、１００℃以上の反応温度であっても反応温度の上昇に応じて向上する。そのため、上記部分酸化用触媒では、反応温度等の反応条件の最適化により達成される触媒性能（活性）の最高レベルを向上させて、実用的に供されるレベルに到達させることができる。
【００１３】
請求項１記載の発明の炭化水素の部分酸化用触媒は、上記の課題を解決するために、金、酸化チタン、および、比表面積が５０ｍ2 ／ｇ以上の担体を含有することを特徴としている。
【００１４】
請求項２記載の発明の炭化水素の部分酸化用触媒は、上記の課題を解決するために、請求項１記載の炭化水素の部分酸化用触媒において、担体が酸化ケイ素および／または酸化アルミニウムであることを特徴としている。
【００１５】
請求項３記載の発明の炭化水素の部分酸化用触媒は、上記の課題を解決するために、請求項１または２記載の炭化水素の部分酸化用触媒において、金の含有量が０．００５〜５重量％であることを特徴としている。
【００１６】
請求項４記載の発明の炭化水素の部分酸化用触媒は、上記の課題を解決するために、請求項１ないし３のいずれか１項に記載の炭化水素の部分酸化用触媒において、酸化チタンの含有量が０．１重量％〜２０重量％であることを特徴としている。
【００１７】
また、請求項５記載の発明の炭化水素の部分酸化方法は、上記の課題を解決するために、請求項１ないし４のいずれか１項に記載の炭化水素の部分酸化用触媒と、水素と酸素との存在下で、炭化水素を部分酸化することを特徴としている。
【００１８】
請求項６記載の発明の炭化水素の部分酸化方法は、上記の課題を解決するために、請求項５記載の炭化水素の部分酸化方法において、炭化水素が不飽和炭化水素であることを特徴としている。
【００１９】
請求項７記載の発明の炭化水素の部分酸化方法は、上記の課題を解決するために、請求項６記載の炭化水素の部分酸化方法において、不飽和炭化水素がプロピレンであることを特徴としている。
【００２０】
請求項８記載の発明の炭化水素の部分酸化方法は、上記の課題を解決するために、請求項５ないし７のいずれか１項に記載の炭化水素の部分酸化方法において、反応温度が１００℃〜２５０℃の範囲内であることを特徴としている。
【００２１】
以下に本発明を詳しく説明する。
本発明にかかる炭化水素の部分酸化用触媒（以下、単に触媒と記す）は、金、酸化チタン（チタニア）、および、比表面積が５０ｍ2 ／ｇ以上の担体を含有している。
【００２２】
上記の金は、ナノメートル（ｎｍ）サイズの粒子径を有する粒子、即ち、いわゆる超微粒子が好適である。触媒における金の担持量（含有量）は、０．００１重量％以上が好ましく、０．００５〜５重量％の範囲内がより好ましく、０．０１重量％〜１．０重量％の範囲内がさらに好ましく、０．０５重量％〜０．２重量％の範囲内が最も好ましい。金の担持量が０．００１重量％よりも少ないと、触媒の活性が低下するので好ましくない。一方、金の担持量を５重量％よりも多くしても、金を上記の範囲内で担持させた場合と比較して、触媒の活性の更なる向上は殆ど望めず、金が無駄になるので好ましくない。
【００２３】
上記酸化チタンの結晶構造は、特に限定されるものではないが、非晶質またはアナターゼ型であることが望ましい。また、酸化チタンは、他の酸化物との複合体として存在していてもよい。触媒における酸化チタンの担持量（含有量）は、０．１重量％〜２０重量％の範囲内が好ましく、０．５重量％〜１０重量％の範囲内がより好ましい。従って、金の含有量が０．００５重量％〜５重量％であり、かつ、酸化チタンの含有量が０．１重量％〜２０重量％であることが特に好ましい。酸化チタンの担持量が０．１重量％よりも少ないと、触媒の活性が低下するので好ましくない。一方、酸化チタンの担持量を２０重量％よりも多くしても、酸化チタンを上記の範囲内で担持させた場合と比較して、触媒の活性の更なる向上は殆ど望めない。
【００２４】
金および酸化チタンを比表面積が５０ｍ2 ／ｇ以上の担体に固定化（担持）することにより、触媒の活性が向上する。上記の担体としては、具体的には、例えば、酸化ケイ素、酸化アルミニウム、酸化ジルコニウム、およびこれらの複合体；ゼオライト等の結晶性メタロシリケート；等が挙げられる。これらのうち、酸化ケイ素および／または酸化アルミニウムがより好ましく、酸化ケイ素が特に好ましい。また、担体の結晶構造、形状、大きさ等は、特に限定されるものではないが、その比表面積は、５０ｍ2 ／ｇ以上であることが好ましく、１００ｍ2 ／ｇ以上であることがより好ましい。比表面積を５０ｍ2 ／ｇ以上にすることにより、触媒の性能がより一層向上する。つまり、逐次酸化等の副反応がより一層抑制され、効率的に炭化水素を部分酸化することができると共に、燃焼される水素の量をより一層低減することができる。尚、酸化ケイ素と酸化アルミニウムとを併用する場合における両者の割合は、特に限定されるものではない。また、本発明において、「酸化ケイ素および酸化アルミニウムを含有する」とは、ゼオライト（アルミノシリケート）やシリカアルミナを含有する場合も含むこととする。
【００２５】
また、触媒は、その活性を損なわない程度において、比表面積が５０ｍ2 ／ｇ未満の担体をさらに含んでいてもよい。つまり、本発明にかかる触媒は、比表面積が５０ｍ2 ／ｇ以上の担体（以下、単に担体と称する）上に、金および酸化チタンを担持してなっている。尚、錯体等のチタン化合物を担体に担持した後、焼成することにより、該担体上に酸化チタンを担持することもできる。
【００２６】
触媒の調製方法、つまり、金および酸化チタンを担体に固定化する固定化方法としては、例えば、析出沈澱法、共沈法、含浸法等が挙げられるが、特に限定されるものではない。また、担体に、金および／または金化合物の粉末、並びに、酸化チタンの粉末を吹き付ける等の操作を行うことにより、金および酸化チタンを担体に付着させて固定化することもできる。上記の固定化方法により、金および酸化チタンは、比較的均一な分布でもって、担体上に強固に固定化される。尚、金と酸化チタンとを担体に別個に担持させる場合には、酸化チタンを担持させた後、金を担持させる方法が好適である。また、酸化チタンに金を担持させた後、該酸化チタン担持金を担体に担持させることもできる。さらに、酸化チタンは、酸化ケイ素や酸化アルミニウム等の担体に、いわゆるコーティング、或いは、いわゆる島状構造をなすように分散することにより、担持させることもできる。
【００２７】
金を担体に固定化する固定化方法としては、具体的には、例えば、担体に酸化チタンを担持させた後、上記担体を金化合物を含む水溶液に浸漬し、該担体上に金沈澱物を析出させる方法を採用することができる。上記の金化合物は、水溶性であればよく、特に限定されるものではない。水溶液の温度は、特に限定されるものではないが、３０℃〜８０℃程度が好適である。また、この場合、必要に応じて、水溶液のｐＨを６〜１０の範囲内に調節してもよく、さらに、触媒における金の担持量を多くするためや、金超微粒子の粒子径を小さくするために、上記水溶液に界面活性剤や、カルボン酸および／またはその塩を添加してもよい。該界面活性剤としては、具体的には、例えば、炭素数が８以上の長鎖アルキル（アリール）スルホン酸およびその塩、長鎖アルキル（アリール）カルボン酸およびその塩等が挙げられる。また、該カルボン酸およびその塩としては、具体的には、例えば、クエン酸およびそのナトリウム塩やマグネシウム塩等が挙げられる。
【００２８】
以上のように、本発明にかかる炭化水素の部分酸化用触媒は、金、酸化チタン、および、比表面積が５０ｍ2 ／ｇ以上の担体を含有している。これにより、水素と酸素との存在下で炭化水素を部分酸化する反応に対する活性や選択性に優れた部分酸化用触媒を提供することができる。
【００２９】
本発明にかかる炭化水素を部分酸化する反応は、気相で行うことが望ましいが、液相で行うこともできる。以下の説明においては、上記の反応を気相で行う場合を例に挙げることとする。
【００３０】
上記の部分酸化方法において、原料として用いられる炭化水素としては、飽和炭化水素、および不飽和炭化水素が挙げられる。飽和炭化水素の部分酸化における炭素−水素結合の反応性の順序は、「三級炭素＞二級炭素＞一級炭素」であり、一級炭素−水素結合は、殆ど酸化されない。そして、二級炭素−水素結合が酸化されることにより、ケトンが主に生成され、三級炭素−水素結合が酸化されることにより、アルコールが主に生成される。また、不飽和炭化水素の二重結合が酸化されることにより、エポキシドが生成される。
【００３１】
飽和炭化水素は、特に限定されるものではないが、炭素数３〜１２の化合物が好ましい。該飽和炭化水素としては、例えば、プロパン、ｎ−ブタン、イソブタン、シクロブタン、ｎ−ペンタン、２−メチルブタン、シクロペンタン、ｎ−ヘキサン、２−メチルペンタン、３−メチルペンタン、シクロヘキサン、２−エチルヘキサン、ｎ−オクタン等が挙げられる。
【００３２】
不飽和炭化水素は、オレフィン二重結合を有する化合物であればよく、特に限定されるものではないが、炭素数２〜１２の化合物がより好ましい。該不飽和炭化水素としては、例えば、エチレン、プロピレン、１−ブテン、２−ブテン、イソブテン、１−ペンテン、２−ペンテン、２−メチル−１−ブテン、３−メチル−１−ブテン、シクロペンテン、１−ヘキセン、２−ヘキセン、３−ヘキセン、２−メチル−１−ペンテン、３−メチル−１−ペンテン、４−メチル−１−ペンテン、シクロヘキセン、１−メチル−１−シクロペンテン、３−メチル−１−シクロペンテン、スチレン、α−メチルスチレン、ブタジエン等が挙げられる。
【００３３】
触媒の使用量は、例えば、金および酸化チタンの担持量や、炭化水素の種類、反応条件等に応じて設定すればよく、特に限定されるものではないが、反応時の炭化水素の空間速度（ＳＶ）が、１００ｈｒ-1・ｍｌ／ｇ・cat.〜１０，０００ｈｒ-1・ｍｌ／ｇ・cat.（触媒１ｇ当たりの空間速度）の範囲内となる量が好適である。
【００３４】
水素（分子状水素）は、還元剤として作用する。水素の使用量は、特に限定されるものではないが、水素と炭化水素との体積比（水素／炭化水素）が１／１０〜１００／１の範囲内となる量が好適である。そして、水素の割合が多いほど、反応速度が大きくなるので、上記の体積比は、１００／１に近い方がより好ましい。尚、水素が存在しない場合には、炭化水素は、完全酸化されて二酸化炭素および水となる。従って、この場合には、アルコールやケトン、エポキシドを得ることができない。
【００３５】
本発明における炭化水素を部分酸化する反応は、炭化水素、酸素（分子状酸素）、および水素を含む原料ガスと、触媒とを接触させることにより進行する。従って、反応方法としては、例えば、反応装置に触媒を充填し、該反応装置内に上記の原料ガスを流通させる方法が好適である。これにより、アルコールおよび／またはケトン、或いは、エポキシド（以下、目的物と称する）を含む生成ガスを得ることができる。尚、反応方式は、特に限定されるものではないが、上記の反応がいわゆる気相不均一触媒反応であるので、連続方式が好適である。また、原料ガスは、必要に応じて、窒素やヘリウム、アルゴン、二酸化炭素等の不活性ガスによって希釈されていてもよい。
【００３６】
反応温度は、炭化水素の種類等に応じて設定すればよく、特に限定されるものではないが、該炭化水素や目的物が気体として存在し得る温度、例えば、０℃〜３００℃の範囲内が好適であり、１００℃〜２５０℃の範囲内が最適である。反応温度が極端に高い場合には、炭化水素や目的物の燃焼反応、即ち、二酸化炭素および水の生成が起こり易くなると共に、燃焼される水素の量が増加する。従って、目的物を効率的に製造することができなくなる。しかしながら、反応温度を比較的高く維持することにより、部分酸化反応も効率的に進行するため、本発明においては、反応温度を１００℃以上とすることが好ましい。本発明においては、反応温度を１００℃以上の高温にしても、炭化水素や目的物の燃焼反応を抑制することができる。
【００３７】
また、反応圧力は、反応温度等の反応条件に応じて設定すればよく、特に限定されるものではないが、炭化水素や目的物が気体として存在し得る圧力が望ましく、０．０５ＭＰａ〜５ＭＰａの範囲内が好適である。反応時間は、反応温度や反応圧力等の反応条件に応じて設定すればよく、特に限定されるものではない。
【００３８】
本発明にかかる触媒においては、金、酸化チタン、および担体の相乗効果により、即ち、これら成分が特異的かつ相乗的に効果を発揮することにより、簡単かつ効率的に炭化水素を部分酸化することができる。このように、気相で直接酸化、つまり、気相酸化反応することにより、反応工程が一工程（一段階）となり、飽和炭化水素からアルコールおよび／またはケトンを高選択率かつ高転化率で得ることができ、不飽和炭化水素からエポキシドを高選択率かつ高転化率で得ることができると共に、燃焼される水素の量を低減することができる。
【００３９】
尚、炭化水素を部分酸化する反応を液相で行う場合には、反応温度は、該炭化水素や目的物が液体として存在し得る温度、例えば、０℃〜１００℃の範囲内が好適である。また、反応圧力は、炭化水素や目的物が液体として存在し得る圧力とすればよい。或いは、反応に対して不活性な溶媒を用いて、上記の反応を液相で行うこともできる。溶媒を用いる反応方法としては、例えば、触媒を溶媒に懸濁させてなる懸濁液に前記の原料ガスをバブリングさせる方法が好適である。該溶媒としては、例えば、ベンゼン等の芳香族炭化水素、塩化メチレン等のハロゲン化炭化水素等が挙げられるが、特に限定されるものではない。
【００４０】
【実施例】
以下、実施例および比較例により、本発明をさらに詳細に説明するが、本発明はこれらにより何ら限定されるものではない。
【００４１】
〔実施例１〕
酸化チタン(II)アセチルアセトナート１．９６ｇを含むメチルアルコール溶液５００ｍｌに、担体としての酸化ケイ素（商品名・キャリアクトＱ−１０，富士シリシア化学株式会社製；比表面積３２６ｍ2 ／ｇ、１０メッシュ〜２０メッシュ、粒子径８４０μｍ〜１，７００μｍ）６０ｇを浸漬した後、エバポレータを用いてメチルアルコールを留去した。得られた固形物を１２０℃で１２時間乾燥させた後、空気中で６００℃、３時間、焼成することにより、酸化ケイ素担持酸化チタンを得た。該担体における酸化チタンの担持量は、１重量％であった。
【００４２】
次に、テトラクロロ金(III) 酸０．３４４ｇを水に溶解し、水酸化ナトリウム水溶液を用いてｐＨ８．８に調節することにより、テトラクロロ金(III) 酸水溶液５００ｍｌを調製した。この水溶液に、７０℃で、上記の酸化ケイ素担持酸化チタン１０ｇを添加し、１時間攪拌して該酸化ケイ素担持酸化チタンを懸濁させると共に、その表面に金沈澱物を固定化した。
【００４３】
その後、懸濁液を濾過し、濾残を水洗して乾燥させた。次いで、該濾残を、空気中で４００℃、３時間、焼成することにより、部分酸化用触媒としての酸化ケイ素担持酸化チタン担持金を得た。
【００４４】
一方、濾液および水洗液中の金の含有量、つまり、担持されなかった金の量を、誘導結合高周波プラズマ分光分析（ＩＣＰ）によって測定した。そして、仕込んだテトラクロロ金(III) 酸中の金の量から、測定によって求められた金の量を差し引くことにより、酸化ケイ素担持酸化チタンに担持された金の担持量を算出した。その結果、酸化ケイ素担持酸化チタン担持金における金の担持量は、０．３７重量％であった。
【００４５】
次に、炭化水素（不飽和炭化水素）としてのプロピレンの部分酸化反応に対する上記酸化ケイ素担持酸化チタン担持金の性能を調べた。即ち、得られた酸化ケイ素担持酸化チタン担持金１．０ｇを、内径８ｍｍのステンレス製反応セル（反応装置）に充填した。一方、プロピレン、水素、酸素、およびアルゴンを、体積比（プロピレン／水素／酸素／アルゴン）が１０／１０／１０／７０となるように混合することにより、原料ガスを調製した。そして、酸化ケイ素担持酸化チタン担持金層の温度を１５０℃に加熱した後、該反応セル内に、上記の原料ガスを、３気圧に加圧し、流速５，０００ｍｌ／ｈｒ（標準状態）で流通させ、プロピレンを１５０℃で反応させた。
【００４６】
反応開始３０分後に、反応セル出口の生成ガスを採取し、ガスクロマトグラフィー（ＧＣ）を用いて、その組成を分析した。その結果、プロピレンの転化率は、６．８％であり、エポキシドであるプロピレンオキシドへの選択率は、９１．０％であり、水素の転化率は、３６．４％であった。上記の結果から、プロピレンオキシドの空時収率は、８０．２ｇ／ｈｒ／ｋｇ・cat.（触媒１ｋｇ当たりの空時収率）であった。
【００４７】
〔実施例２〕
チタン(IV)テトラブトキシド５．１２ｇと２，４−ペンタンジオン４．５１ｇとを含むメチルアルコール溶液５００ｍｌに、担体としての酸化ケイ素（商品名・キャリアクトＱ−１５，富士シリシア化学株式会社製；比表面積１９６ｍ2 ／ｇ、１０メッシュ〜２０メッシュ、粒子径８４０μｍ〜１，７００μｍ）６０ｇを浸漬した後、エバポレータを用いてメチルアルコールを留去した。得られた固形物を１２０℃で１２時間乾燥させた後、空気中で６００℃、３時間、焼成することにより、酸化ケイ素担持酸化チタンを得た。該担体における酸化チタンの担持量は、２重量％であった。
【００４８】
次に、テトラクロロ金(III) 酸０．１７２ｇを水に溶解し、水酸化ナトリウム水溶液を用いてｐＨ８．５に調節することにより、テトラクロロ金(III) 酸水溶液５００ｍｌを調製した。この水溶液に、７０℃で、上記の酸化ケイ素担持酸化チタン１０ｇを添加し、１時間攪拌して該酸化ケイ素担持酸化チタンを懸濁させると共に、その表面に金沈澱物を固定化した。
【００４９】
その後、懸濁液を濾過し、濾残を水洗して乾燥させた。次いで、該濾残を、空気中で３００℃、３時間、焼成することにより、部分酸化用触媒としての酸化ケイ素担持酸化チタン担持金を得た。
【００５０】
上記の酸化ケイ素担持酸化チタン担持金における金の担持量を、実施例１と同様にして算出した。その結果、金の担持量は、０．２２重量％であった。
【００５１】
次に、実施例１の反応および分析等と同様の反応および分析等を行うことにより、プロピレンの部分酸化反応に対する上記酸化ケイ素担持酸化チタン担持金の性能を調べた。その結果、プロピレンの転化率は、５．４％であり、プロピレンオキシドへの選択率は、９３．２％であり、水素の転化率は、２３．３％であった。上記の結果から、プロピレンオキシドの空時収率は、６５．２ｇ／ｈｒ／ｋｇ・cat.であった。
【００５２】
〔比較例１〕
テトラクロロ金(III) 酸０．１７２ｇを水に溶解し、水酸化ナトリウム水溶液を用いてｐＨ８．８に調節することにより、テトラクロロ金(III) 酸水溶液２，０００ｍｌを調製した。この水溶液に、７０℃で、酸化チタン（商品名・チタニアＰ−２５，日本アエロジル株式会社製）２０ｇを添加し、１時間攪拌して該酸化チタンを懸濁させると共に、その表面に金沈澱物を固定化した。
【００５３】
その後、懸濁液を濾過し、濾残を水洗した。次いで、該濾残を、成錠機を用いて１ｍｍφ×２ｍｍの円柱状の成型物に成形した。得られた成型物を１２０℃で１２時間乾燥させた後、空気中で４００℃、３時間、焼成することにより、比較用の酸化チタン担持金を得た。つまり、酸化ケイ素または酸化アルミニウムを担体として用いないで、酸化チタン担持金を調製した。上記の比較用酸化チタン担持金における金の担持量を、実施例１と同様にして算出した。その結果、金の担持量は、０．４９重量％であった。
【００５４】
次に、実施例１の反応および分析等と同様の反応および分析等を行うことにより、プロピレンの部分酸化反応に対する上記比較用酸化チタン担持金の性能を調べた。上記の比較用触媒（比較用酸化チタン担持金）について、温度上昇により触媒性能が向上するかを調べるために、８０℃、１２０℃、および１５０℃の３点の反応温度で、それぞれ実施例１と同様の操作により反応を行った。
【００５５】
その結果、反応温度が８０℃の場合には、プロピレンの転化率は１．２％、プロピレンオキシドへの選択率は８９．５％であり、水素の転化率は１２．７％であった。上記の結果から、プロピレンオキシドの空時収率は、１３．９ｇ／ｈｒ／ｋｇ・cat.であった。
【００５６】
また、反応温度が１２０℃の場合には、プロピレンの転化率は１．８％、プロピレンオキシドへの選択率は５３．１％であり、水素の転化率は２９．３％であった。上記の結果から、プロピレンオキシドの空時収率は、１２．４ｇ／ｈｒ／ｋｇ・cat.であった。
【００５７】
さらに、反応温度が１５０℃の場合には、プロピレンの転化率は２．４％、プロピレンオキシドへの選択率は３８．６％であり、水素の転化率は４４．１％であった。上記の結果から、プロピレンオキシドの空時収率は、１２．０ｇ／ｈｒ／ｋｇ・cat.であった。
【００５８】
このように、比較用触媒は、１００℃以上のような高い反応温度で使用すると、プロピレンおよび水素の転化率は向上するものの、プロピレンオキシドへの選択率が顕著に低下するため、プロピレンオキシドの収率が低下することが分かる。
【００５９】
〔実施例３〕
実施例１におけるプロピレンの部分酸化反応において、原料ガスの体積比（プロピレン／水素／酸素／アルゴン）を５／１０／１０／７５とし、原料ガスの圧力（反応圧力）を常圧とし、反応温度を１８０℃に変更した以外は、実施例１の反応および分析等と同様の反応および分析等を行った。その結果、プロピレンの転化率は、８．５％であり、プロピレンオキシドへの選択率は、７８．１％であり、水素の転化率は、４３．３％であった。上記の結果から、プロピレンオキシドの空時収率は、４３．１ｇ／ｈｒ／ｋｇ・cat.であった。
【００６０】
〔実施例４〕
実施例２におけるプロピレンの部分酸化反応において、反応温度を１５０℃から１８０℃に変更した以外は、実施例２の反応および分析等と同様の反応および分析等を行った。その結果、プロピレンの転化率は、８．３％であり、プロピレンオキシドへの選択率は、７１．１％であり、水素の転化率は、６２．０％であった。上記の結果から、プロピレンオキシドの空時収率は、７６．５ｇ／ｈｒ／ｋｇ・cat.であった。
【００６１】
〔実施例５〕
実施例２におけるプロピレンの部分酸化反応において、原料ガスの流速を５，０００ｍｌ／ｈｒから８，０００ｍｌ／ｈｒ（常圧状態）に変更した以外は、実施例２の反応および分析等と同様の反応および分析等を行った。その結果、プロピレンの転化率は、３．４％であり、プロピレンオキシドへの選択率は、９３．０％であり、水素の転化率は、１５．５％であった。上記の結果から、プロピレンオキシドの空時収率は、６６．３ｇ／ｈｒ／ｋｇ・cat.であった。
【００６２】
〔実施例６〕
まず、焼成温度を６００℃から８００℃に変更した以外は実施例１と同様の操作を行い、酸化チタン担持酸化ケイ素（酸化チタンの担持量１重量％）を得た。
【００６３】
次に、塩化金酸０．３４ｇを含む水溶液９００ｍｌを７０℃に加熱し、水酸化カリウム水溶液を用いて該水溶液のｐＨを８．９に調節した。その後、この水溶液を攪拌しながら、上記の酸化チタン担持酸化ケイ素２０ｇを投入し、７０℃で１時間攪拌した。
【００６４】
次いで、この固形物を含む水溶液から上澄みを除去し、得られた固形物を、１０００ｍｌの水で３回洗浄した後、濾別した。その後、濾別した固形物を、１２０℃で１２時間乾燥させた後、空気中、４００℃で３時間焼成することにより、チタニア−シリカに金超微粒子が担持された触媒である金−チタニア−シリカ触媒を得た。上記金−チタニア−シリカ触媒に含まれる金の含有量を、蛍光Ｘ線分析により分析したところ、０．０５２重量％であった。
【００６５】
次に、上記金−チタニア−シリカ触媒を用いて、不飽和炭化水素としてのプロピレンの部分酸化反応を行った。即ち、まず、上記金−チタニア−シリカ触媒４ｇを、内径８ｍｍのステンレス製反応器に充填した。次に、３気圧に加圧し、触媒層の温度を１６５℃に加熱した状態で、水素、酸素、プロピレン、およびアルゴンからなる体積比（水素／酸素／プロピレン／アルゴン）２０／１０／１０／６０の混合ガスを該反応器に、流速１６０００ｍｌ／ｈｒで流通させて反応を行った。
【００６６】
反応開始１５分後に、反応器出口の生成ガスを採取し、ガスクロマトグラフィーを用いて、その組成を分析した結果、対応するエポキシドであるプロピレンオキシドの収率９．６％、水素転化率１３．６％、プロピレンオキシドの空時収率９０．７ｇ／ｈｒ／ｋｇ・cat.であった。
【００６７】
〔実施例７〕
まず、酸化チタン(II)アセチルアセトナートの量を１．９６ｇから５．８８ｇに変更した以外は実施例１と同様の操作を行い、酸化チタンの担持量が３重量％である酸化ケイ素担持酸化チタンを得た。
【００６８】
その後、上記の酸化ケイ素担持酸化チタンに、実施例６と同様の操作方法で金を担持して、金−チタニア−シリカ触媒を得た。上記金−チタニア−シリカ触媒に含まれる金の含有量を、蛍光Ｘ線分析により分析したところ、０．０６８重量％であった。
【００６９】
次に、上記金−チタニア−シリカ触媒を用いて、不飽和炭化水素としてのプロピレンの部分酸化反応を行った。即ち、まず、上記金−チタニア−シリカ触媒２ｇを、内径８ｍｍのステンレス製反応器に充填した。次に、３気圧に加圧し、触媒層の温度を１６５℃に加熱した状態で、水素、酸素、プロピレン、およびアルゴンからなる体積比（水素／酸素／プロピレン／アルゴン）４０／１０／１０／４０の混合ガスを、該反応器に流速８０００ｍｌ／ｈｒで流通させて反応を行った。
【００７０】
反応開始１５分後に、反応器出口の生成ガスを採取し、ガスクロマトグラフィーを用いて、その組成を分析した結果、対応するエポキシドであるプロピレンオキシドの収率が６．９％、水素の転化率が５．９％、プロピレンオキシドの空時収率が６５．９ｇ／ｈｒ／ｋｇ・cat.であった。
【００７１】
〔実施例８〕
酸化チタン(II)アセチルアセトナート１．９６ｇを含むメチルアルコール溶液５００ｍｌに、担体としてのシリカ（商品名・シリカＩＤゲル，富士ダビソン株式会社製；比表面積２９１ｍ2 ／ｇ、２０メッシュ〜４２メッシュ）６０ｇを浸漬した後、エバポレータを用いてメチルアルコールを留去した。得られた固形物を１２０℃で１２時間乾燥させた後、空気中で６００℃、３時間、焼成することにより、シリカ担持酸化チタンを得た。該担体における酸化チタンの担持量は、１重量％であった。
【００７２】
次に、テトラクロロ金(III) 酸０．１７２ｇを水に溶解し、水酸化ナトリウム水溶液を用いてｐＨ８．７に調節することにより、テトラクロロ金(III) 酸水溶液５００ｍｌを調製した。この水溶液に、７０℃で、上記のシリカ担持酸化チタン１０ｇを添加し、１時間攪拌して該シリカ担持酸化チタンを懸濁させると共に、その表面に金沈澱物を固定化した。
【００７３】
その後、懸濁液を濾過し、濾残を水洗して乾燥させた。次いで、該濾残を、空気中で４００℃、３時間、焼成することにより、部分酸化用触媒としてのシリカ担持酸化チタン担持金を得た。
【００７４】
次に、炭化水素（飽和炭化水素）としてのプロパンの部分酸化反応に対する上記シリカ担持酸化チタン担持金の性能を調べた。即ち、得られたシリカ担持酸化チタン担持金１．０ｇを、内径８ｍｍのガラス製反応セル（反応装置）に充填した。一方、プロパン、水素、酸素、およびアルゴンを、体積比（プロパン／水素／酸素／アルゴン）が５／４０／１０／４５となるように混合することにより、原料ガスを調製した。そして、シリカ担持酸化チタン担持金層の温度を１２０℃に加熱した後、該反応セル内に、上記の原料ガスを、常圧、流速２，０００ｍｌ／ｈｒ（標準状態）で流通させ、プロパンを１２０℃で反応させた。
【００７５】
反応開始３０分後に、反応セル出口の生成ガスを採取し、ガスクロマトグラフィーを用いて、その組成を分析した。その結果、プロパンの転化率は、０．４８％であり、ケトンであるアセトンへの選択率は、５８．８％であった。上記の結果から、プロパンのアセトンへの空時収率は、１．５ｇ／ｈｒ／ｋｇ・cat.であった。
【００７６】
〔実施例９〕
実施例８における炭化水素の部分酸化反応において、プロパンの代わりに、炭化水素（飽和炭化水素）としてのイソブタンを用いた以外は、実施例８の反応および分析等と同様の反応および分析等を行った。その結果、イソブタンの転化率は、１．０４％であり、アルコールであるｔ−ブチルアルコールへの選択率は、８４．８％であり、ケトンであるアセトンへの選択率は、７．７％であった。上記の結果から、イソブタンのｔ−ブチルアルコールへの空時収率は、５．８ｇ／ｈｒ／ｋｇ・cat.であった。
【００７７】
〔比較例２〕
テトラクロロ金(III) 酸０．１７２ｇを水に溶解し、水酸化ナトリウム水溶液を用いてｐＨ８．０に調節することにより、テトラクロロ金(III) 酸水溶液２，０００ｍｌを調製した。この水溶液に、７０℃で、酸化チタン（商品名・チタニアＰ−２５，日本アエロジル株式会社製）１０ｇを添加し、１時間攪拌して該酸化チタンを懸濁させると共に、その表面に金沈澱物を固定化した。
【００７８】
その後、懸濁液を濾過し、濾残を水洗した。次いで、該濾残を、室温で１２時間真空乾燥させた後、空気中で４００℃、４時間、焼成することにより、比較用の酸化チタン担持金（７０メッシュ〜１２０メッシュ）を得た。つまり、酸化ケイ素または酸化アルミニウムを担体として用いないで、酸化チタン担持金を調製した。
【００７９】
次に、プロパンの部分酸化反応に対する上記比較用酸化チタン担持金の性能を調べた。即ち、得られた比較用酸化チタン担持金０．５ｇを、内径１０ｍｍのガラス製反応セルに充填した。一方、プロパン、水素、酸素、およびアルゴンを、体積比（プロパン／水素／酸素／アルゴン）が１０／１０／１０／７０となるように混合することにより、原料ガスを調製した。そして、比較用酸化チタン担持金層の温度を水浴を用いて８０℃に加熱した後、該反応セル内に、上記の原料ガスを、常圧、流速２，０００ｍｌ／ｈｒ（標準状態）で流通させ、プロパンを８０℃で反応させた。
【００８０】
反応開始３０分後に、反応セル出口の生成ガスを採取し、ガスクロマトグラフィーを用いて、その組成を分析した。その結果、プロパンの転化率は、０．２１％であり、ケトンであるアセトンへの選択率は、１４．６％であった。上記の結果から、プロパンのアセトンへの空時収率は、０．３ｇ／ｈｒ／ｋｇ・cat.であった。
【００８１】
〔比較例３〕
比較例２における炭化水素の部分酸化反応において、プロパンの代わりに、イソブタンを用いた以外は、比較例２の反応および分析等と同様の反応および分析等を行った。その結果、イソブタンの転化率は、０．３９％であり、アルコールであるｔ−ブチルアルコールへの選択率は、４６．０％であり、ケトンであるアセトンへの選択率は、１０．０％であった。上記の結果から、イソブタンのｔ−ブチルアルコールへの空時収率は、２．４ｇ／ｈｒ／ｋｇ・cat.であった。
【００８２】
〔実施例１０〕
まず、塩化金酸０．３４ｇを含む水溶液９００ｍｌを７０℃に加熱し、水酸化カリウム水溶液を用いて該水溶液のｐＨを９．５に調節した。その後、この水溶液を攪拌しながら、実施例６と同様にして得た酸化チタン担持酸化ケイ素（酸化チタン担持量１重量％）２０ｇを投入し、７０℃で１時間攪拌した。
【００８３】
その後、この固形物を含む水溶液から上澄みを除去し、得られた固形物を、１０００ｍｌの水で３回水洗した後、濾過した。その後、１２０℃で１２時間乾燥させた後、空気中、４００℃で３時間焼成することにより、チタニア−シリカに金超微粒子が担持された触媒である金−チタニア−シリカ触媒を得た。
【００８４】
次に、上記金−チタニア−シリカ触媒を用いて、不飽和炭化水素としての１−ブテンの部分酸化反応を行った。即ち、まず、上記金−チタニア−シリカ触媒２ｇを、内径１０ｍｍのガラス製反応器に充填した。次に、常圧下、触媒層の温度を１９０℃に加熱した状態で、水素、酸素、１−ブテン、およびアルゴンからなる体積比（水素／酸素／１−ブテン／アルゴン）２０／５／２０／５５の混合ガスを該反応器に、流速８０００ｍｌ／ｈｒで流通させて反応を行った。
【００８５】
反応開始２０分後に、反応器出口の生成ガスを採取し、ガスクロマトグラフィーを用いて、その組成を分析した結果、対応するエポキシドである１，２−エポキシブタンの収率が２．４％、水素の転化率が２２．０％、１，２−エポキシブタンの空時収率が６１．７ｇ／ｈｒ／ｋｇ・cat.であった。
【００８６】
〔実施例１１〕
実施例１０で調製した金−チタニア−シリカ触媒を用いて、不飽和炭化水素としてのｃｉｓ−２−ブテンの部分酸化反応を行った。即ち、まず、上記金−チタニア−シリカ触媒２ｇを、内径１０ｍｍのガラス製反応器に充填した。次に、常圧下、触媒層の温度を１８０℃に加熱した状態で、水素、酸素、ｃｉｓ−２−ブテン、およびアルゴンからなる体積比（水素／酸素／ｃｉｓ−２−ブテン／アルゴン）２０／５／２０／５５の混合ガスを該反応器に、流速８０００ｍｌ／ｈｒで流通させて反応を行った。
【００８７】
反応開始２０分後に、反応器出口の生成ガスを採取し、ガスクロマトグラフィーを用いて、その組成を分析した結果、対応するエポキシドである２，３−エポキシブタンの収率が３．６％、水素の転化率が３１．８％、２，３−エポキシブタンの空時収率が９２．６ｇ／ｈｒ／ｋｇ・cat.であった。
【００８８】
〔実施例１２〕
実施例１０で調製した金−チタニア−シリカ触媒を用いて、不飽和炭化水素としてのｔｒａｎｓ−２−ブテンの部分酸化反応を行った。即ち、まず、上記金−チタニア−シリカ触媒２ｇを、内径１０ｍｍのガラス製反応器に充填した。次に、常圧下、触媒層の温度を１９０℃に加熱した状態で、水素、酸素、ｔｒａｎｓ−２−ブテン、およびアルゴンからなる体積比（水素／酸素／ｔｒａｎｓ−２−ブテン／アルゴン）２０／５／２０／５５の混合ガスを該反応器に、流速８０００ｍｌ／ｈｒで流通させて反応を行った。
【００８９】
反応開始２０分後に、反応器出口の生成ガスを採取し、ガスクロマトグラフィーを用いて、その組成を分析した結果、対応するエポキシドである２，３−エポキシブタンの収率が５．１％、水素の転化率が２５．０％、２，３−エポキシブタンの空時収率１３１．１ｇ／ｈｒ／ｋｇ・cat.であった。
【００９０】
〔実施例１３〕
実施例１０で調製した金−チタニア−シリカ触媒を用いて、不飽和炭化水素としてのシクロヘキセンの部分酸化反応を行った。即ち、まず、上記金−チタニア−シリカ触媒１ｇを、内径８ｍｍのステンレス製反応器に充填した。次に、常圧下、触媒層の温度を１９０℃に加熱した状態で、水素、酸素、シクロヘキセン、およびアルゴンからなる体積比（水素／酸素／シクロヘキセン／アルゴン）１８．７／１８．７／８．６／５４の混合ガスを該反応器に、流速８０００ｍｌ／ｈｒで流通させて反応を行った。
【００９１】
反応開始２０分後に、反応器出口の生成ガスを採取し、ガスクロマトグラフィーを用いて、その組成を分析した結果、対応するエポキシドであるシクロヘキセンオキシドの収率が１．７％、水素の転化率が１４．１％、シクロヘキセンオキシドの空時収率が５１．２ｇ／ｈｒ／ｋｇ・cat.であった。
【００９２】
〔実施例１４〕
まず、塩化金酸０．３４ｇを含む水溶液９００ｍｌを７０℃に加熱し、水酸化セシウム水溶液を用いて該水溶液のｐＨを９．５に調節した。その後、この水溶液を攪拌しながら、実施例１と同様にして得られた酸化チタン担持酸化ケイ素（酸化チタン担持量１重量％）２０ｇを投入し、７０℃で１時間攪拌した。
【００９３】
その後、この固形物を含む水溶液から上澄みを除去し、得られた固形物を、１０００ｍｌの水で３回水洗した後、濾過した。その後、１２０℃で１２時間乾燥させた後、空気中、４００℃で３時間焼成することにより、チタニア−シリカに金超微粒子が担持された触媒である金−チタニア−シリカ触媒を得た。
【００９４】
次に、上記金−チタニア−シリカ触媒を用いて、不飽和炭化水素としてのイソブチレンの部分酸化反応を行った。即ち、まず、上記金−チタニア−シリカ触媒２ｇを、内径１０ｍｍのガラス製反応器に充填した。次に、常圧下、触媒層の温度を１８０℃に加熱した状態で、水素、酸素、イソブチレン、およびアルゴンからなる体積比（水素／酸素／イソブチレン／アルゴン）２０／５／２０／５５の混合ガスを該反応器に、流速８０００ｍｌ／ｈｒで流通させて反応を行った。
【００９５】
反応開始２０分後に、反応器出口の生成ガスを採取し、ガスクロマトグラフィーを用いて、その組成を分析した結果、対応するエポキシドである２−メチル−１，２−エポキシプロパンの収率が１．４％、水素の転化率が６．１％、２−メチル−１，２−エポキシプロパンの空時収率が３６．０ｇ／ｈｒ／ｋｇ・cat.であった。
【００９６】
〔実施例１５〕
実施例１４で調製した金−チタニア−シリカ触媒を用いて、不飽和炭化水素としての１，３−ブタジエンの部分酸化反応を行った。即ち、まず、上記金−チタニア−シリカ触媒１ｇを、内径８ｍｍのステンレス製反応器に充填した。次に、常圧下、触媒層の温度を２１５℃に加熱した状態で、水素、酸素、１，３−ブタジエン、およびアルゴンからなる体積比（水素／酸素／１，３−ブタジエン／アルゴン）１７／１７／１７／４９の混合ガスを該反応器に、流速９０００ｍｌ／ｈｒで流通させて反応を行った。
【００９７】
反応開始２０分後に、反応器出口の生成ガスを採取し、ガスクロマトグラフィーを用いて、その組成を分析した結果、対応するエポキシドである１，２−エポキシブテンの収率が１．３％、水素の転化率が４．８％、１，２−エポキシブテンの空時収率が６２．２ｇ／ｈｒ／ｋｇ・cat.であった。
【００９８】
【発明の効果】
本発明の請求項１記載の炭化水素の部分酸化用触媒は、以上のように、金、酸化チタン、および、比表面積が５０ｍ2 ／ｇ以上の担体を含有する構成である。これにより、活性や選択性に優れた炭化水素の部分酸化用触媒を提供することができる。
【００９９】
本発明の請求項２記載の炭化水素の部分酸化用触媒は、以上のように、担体が酸化ケイ素および／または酸化アルミニウムである構成である。本発明の請求項３記載の炭化水素の部分酸化用触媒は、以上のように、金の含有量が０．００５〜５重量％である構成である。本発明の請求項４記載の炭化水素の部分酸化用触媒は、以上のように、酸化チタンの含有量が０．１重量％〜２０重量％である構成である。上記各構成によれば、効率的に部分酸化することができる部分酸化用触媒を提供することができる。
【０１００】
また、本発明の請求項５記載の炭化水素の部分酸化方法は、以上のように、上記各構成の部分酸化用触媒と、水素と酸素との存在下で、炭化水素を部分酸化する方法である。上記の方法によれば、飽和炭化水素からアルコールおよび／またはケトンを高選択率かつ高転化率で得ることができ、不飽和炭化水素からエポキシドを高選択率かつ高転化率で得ることができる。
【０１０１】
本発明の請求項６記載の炭化水素の部分酸化方法は、不飽和炭化水素からエポキシドを効率的に製造することができる。本発明の請求項７記載の炭化水素の部分酸化方法により、プロピレンからプロピレンオキシドを効率的に製造することができる。
【０１０２】
本発明の請求項８記載の反応温度が１００℃〜２５０℃の範囲内である炭化水素の部分酸化方法は、効率的に炭化水素を部分酸化することができる。